( 8 ) 상기 강판 의 화학 조성 이 , 질량 ％ 로 , C : 0 . 25 내지 0 . 60 ％, Si : 0 . 25 내지 2 . 00 ％, Mn : 0 . 30 내지 3 . 00 ％, P : 0 . 050 ％ 이하 , S : 0 . 0100 ％ 이하 , N : 0 . 010 ％ 이하 , Ti : 0 . 010 내지 0 . 100 ％, B : 0 . 0005 내지 0 . 0100 ％, Mo : 0 . 10 내지 1 . 00 ％, Cu : 0 . 01 내지 1 . 00 ％, Cr : 0 내지 1 . 00 ％, Ni : 0 내지 1 . 00 ％, V : 0 내지 1 . 00 ％, Ca : 0 내지 0 . 010 ％, Al : 0 내지 1 . 00 ％, Nb : 0 내지 0 . 10 ％, Sn : 0 내지 1 . 00 ％, W : 0 내지 1 . 00 ％, Sb : 0 내지 1 . 00 ％, REM : 0 내지 0 . 30 ％ 잔부 : Fe 및 불순물 인 것 을 특징 으로 하 는 상기 ( 5 ) 내지 ( 7 ) 중 어느 하나 의 피복 강판 .